"エステル、アクリル、ウレタン、及びイソシアネートから選択される、オリゴマー又はポリマーと、その際、前記オリゴマー又はポリマーはその上にヒドロキシル、カルボキシル、無水物、イソシアネート、及びエポキシド官能基から選択される反応性官能基を有する;前記オリゴマー又はポリマーとは異なり且つアクリレート、メタクリレート、カルボキシル、ヒドロキシル、エポキシド、無水物及びイソシアネート官能基から選択される官能基を有するポリオレフィンと、の反応生成物を含む樹脂であって、その際、前記ポリオレフィンの前記官能基は前記オリゴマー又はポリマーの前記反応性官能基と反応し;前記オリゴマー又はポリマー及び前記ポリオレフィンは周囲温度で少なくとも部分的に溶液に不混和性であり;且つ前記ポリオレフィンは、前記樹脂を形成するために利用される成分100質量部を基準として、15~50質量部の量で反応し、前記オリゴマー又はポリマーは50~85質量部の量で反応する、樹脂。前記オリゴマー又はポリマーが第1の極性を有し、前記ポリオレフィンが前記第1の極性とは反対の第2の極性を有する、請求項1に記載の樹脂。前記ポリオレフィンがポリエチレン、ポリプロピレン、ポリブチレン、及びそれらの組み合わせから選択される、請求項1又は2に記載の樹脂。前記ポリオレフィンが結晶性ポリアルキレンである、請求項1から3までのいずれか1項に記載の樹脂。前記オリゴマー又はポリマーが、メチルメタクリレート、ブチルメタクリレート、ヒドロキシエチルメタクリレート、ヒドロキシプロピルメタクリレート、グリシジルメタクリレート、及びそれらの組み合わせから選択されるモノマーから製造され、その際、前記オリゴマー又はポリマーがその上にヒドロキシル、カルボキシル、エポキシド、無水物及びイソシアネート官能基から選択される反応性官能基を有する、請求項1から4までのいずれか1項に記載の樹脂。1,000~25,000g/モルの数平均分子量を有する請求項1から5までのいずれか1項に記載の樹脂。グラフトポリマーとして更に規定される請求項1から6までのいずれか1項に記載の樹脂。-20°C~100°Cのガラス転移温度を有する請求項1から7までのいずれか1項に記載の樹脂。エステル、アクリル、ウレタン、及びイソシアネートから選択されるオリゴマー又はポリマーと、その際、前記オリゴマー又はポリマーはその上にヒドロキシル、カルボキシル、エポキシド、無水物、及びイソシアネート官能基から選択される反応性官能基を有する;前記オリゴマー又はポリマーの前記反応性官能基と反応する、カルボキシル及びヒドロキシル官能基から選択される官能基を有する結晶性ポリアルキレンとの反応生成物を含む樹脂であって、その際、前記オリゴマー又はポリマー及び前記結晶性ポリアルキレンは周囲温度で少なくとも部分的に溶液に不混和性であり;且つ前記結晶性ポリアルキレンは、前記樹脂を形成するために利用される成分100質量部を基準として、15~50質量部の量で反応し、前記オリゴマー又はポリマーは50~85質量部の量で反応する、樹脂。前記オリゴマー又はポリマーが第1の極性を有し、前記ポリオレフィンが前記第1の極性とは反対の第2の極性を有する、請求項9に記載の樹脂。グラフトポリマーとして更に規定される請求項9又は10に記載の樹脂。1,000~25,000g/モルの数平均分子量を有する請求項9から11までのいずれか1項に記載の樹脂。樹脂の形成方法であって、エステル、アクリル、ウレタン、及びイソシアネートから選択されるオリゴマー又はポリマーを提供する工程、その際、前記オリゴマー又はポリマーはその上にヒドロキシル、カルボキシル、無水物、エポキシド及びイソシアネート官能基から選択される反応性官能基を有する;アクリレート、メタクリレート、無水物、カルボキシル、ヒドロキシル、エポキシド、及びイソシアネート官能基から選択される官能基を有するオリゴマー又はポリマーとは異なるポリオレフィンを提供する工程、その際、ポリオレフィンの官能基はオリゴマー又はポリマーの反応性官能基と反応し、且つオリゴマー又はポリマー及びポリオレフィンが周囲温度で少なくとも部分的に溶液に不混和性である;及びオリゴマー又はポリマーをポリオレフィンでグラフトして樹脂を形成する工程、その際、ポリオレフィンは、樹脂を形成するために利用される成分100質量部を基準として、15~50質量部の量で反応し、且つオリゴマー又はポリマーは50~85質量部の量で反応する;を含む、樹脂の形成方法。オリゴマー又はポリマーが第1の極性を有し、ポリオレフィンが第1の極性とは反対の第2の極性を有する、請求項13に記載の方法。樹脂が1,000~25,000g/モルの数平均分子量を有する請求項13又は14に記載の方法。ポリオレフィンが、樹脂を形成するために利用される成分100質量部を基準として、15~45質量部の量で反応する、請求項13から15までのいずれか1項に記載の方法。基材;並びに前記基材に堆積され且つ、溶媒成分;及びエステル、アクリル、ウレタン、及びイソシアネートから選択される、オリゴマー又はポリマーと、その際、前記オリゴマー又はポリマーは任意にその上にヒドロキシル、カルボキシル、エポキシド、無水物及びイソシアネート官能基から選択される反応性官能基を有し、この場合、前記オリゴマー又はポリマーは任意に架橋のための官能基を含む;カルボキシル、ヒドロキシル、エポキシド、イソシアネート、無水物、アクリレート及びメタクリレート官能基から選択される官能基を有するオリゴマー又はポリマーとは異なるポリオレフィンと、の反応生成物を含む樹脂;及び任意に架橋剤;を含むコーティング組成物から形成される硬化フィルムを含むコーティングシステムであって、その際、ポリオレフィンの官能基はオリゴマー又はポリマーと反応し;前記オリゴマー又はポリマー及び前記ポリオレフィンは周囲温度で少なくとも部分的に溶液に不混和性であり;且つ前記ポリオレフィンは、前記樹脂を形成するために利用される成分100質量部を基準として、15~50質量部の量で反応し、前記オリゴマー又はポリマーは50~85質量部の量で反応し;その際、前記硬化フィルムは20°で光沢計によって測定されて35光沢単位未満の光沢度を有する、コーティングシステム。"